(57)【要約】      （修正有）【課題】プリーツなどの装飾を形成することができるようにした織布の提供。【解決手段】織布１０は、複数の経糸１１と、複数の経糸と交錯する複数の緯糸１２とを有し、複数の経糸１１のうち一部の複数の経糸２１は、特定処理が適用された場合に他の経糸１１よりも大きく長さ方向に収縮する収縮型経糸２１であり、収縮型経糸２１は、その長さ方向の少なくとも一カ所において、隣接する第１所定数の緯糸１２を飛び越す第１飛び越し部２１Ｊを有し、複数の第１飛び越し部２１Ｊが所定の第１パターンに配置されており、複数の緯糸１２のうち一部の複数の緯糸にも、特定処理が適用された場合に他の緯糸よりも大きく長さ方向に収縮する収縮型緯糸を用いることができる織布。【選択図】図２
2015218426.tif 000002
【特許請求の範囲】
【請求項１】
複数の経糸と、
前記複数の経糸と交錯する複数の緯糸とを有し、
前記複数の経糸のうち一部の複数の経糸は、特定処理が適用された場合に他の経糸よりも大きく長さ方向に収縮する収縮型経糸であり、
前記収縮型経糸は、その長さ方向の少なくとも一カ所において、隣接する第１所定数の緯糸を飛び越す第１飛び越し部を有し、
複数の前記第１飛び越し部が所定の第１パターンに配置されており、
前記複数の緯糸のうち一部の複数の緯糸は、前記特定処理が適用された場合に他の緯糸よりも大きく長さ方向に収縮する収縮型緯糸であり、
前記収縮型緯糸は、その長さ方向の少なくとも一カ所において、隣接する第２所定数の経糸を飛び越す第２飛び越し部を有し、
複数の前記第２飛び越し部が所定の第２パターンに配置されており、
前記収縮型経糸は、前記特定処理が適用された場合に、他の経糸よりも大きく長さ方向に縮むことで、恒常的な第１収縮部を形成し、
前記収縮型緯糸は、前記特定処理が適用された場合に、他の緯糸よりも大きく長さ方向に縮むことで、恒常的な第２収縮部を形成し、
複数の前記第１収縮部を連続して配置することで緯糸方向に沿って形成される第１折れ線部と、複数の前記第２収縮部を連続して配置することで経糸方向に沿って形成される第２折れ線部とを、それぞれ形成する 
織布。
【請求項２】
複数の前記第１収縮部と複数の前記第２収縮部を所定方向に配置することで、緯糸方向と経糸方向の間の斜め方向に沿った第３折れ線部が形成される、
請求項１に記載の織布。
【請求項３】
前記他の経糸と前記他の緯糸とを交錯させて得られる地の織組織を有し、
前記第１所定数は、前記地の織組織において前記他の経糸が前記他の緯糸を連続して飛び越す本数よりも大きい値に設定されており、
前記第２所定数は、前記地の織組織において前記他の緯糸が前記他の経糸を連続して飛び越す本数よりも大きい値に設定されており、
前記第１飛び越し部は、前記織布の表側を通る表側第１飛び越し部、または、前記織布の裏側を通る裏側第１飛び越し部のいずれかであり、
前記第２飛び越し部は、前記織布の表側を通る表側第２飛び越し部、または、前記織布の裏側を通る裏側第２飛び越し部のいずれかであり、
前記表側第１飛び越し部は、前記所定の第１パターンに含まれる所定の表側第１パターンに配置され、
前記裏側第１飛び越し部は、前記所定の第１パターンに含まれる所定の裏側第１パターンに配置され、
前記表側第２飛び越し部は、前記所定の第２パターンに含まれる所定の表側第２パターンに配置され、
前記裏側第２飛び越し部は、前記所定の第２パターンに含まれる所定の裏側第２パターンに配置されており、
前記所定の表側第１パターンおよび前記所定の裏側第１パターンは、前記表側第１飛び越し部と前記裏側第１飛び越し部とが近接するように設定されており、
前記所定の表側第２パターンおよび前記所定の裏側第２パターンは、前記表側第２飛び越し部と前記裏側第２飛び越し部とが近接するように設定されている、
請求項２に記載の織布。
【発明の詳細な説明】
【技術分野】
【０００１】
本発明は、織布および織布の製造方法に関する。
【背景技術】
【０００２】
例えばスカート、ワンピース、ドレス、ジャケット、パンツ等の衣服には、プリーツなどの装飾が付いているものがある。ここで、プリーツを形成しやすい糸とプリーツを形成しにくい糸とを織り交ぜて布を織り、その織布を用いてプリーツを付ける方法が知られている（特許文献１、２）。
【先行技術文献】
【特許文献】
【０００３】
【特許文献１】特開２００８−７８７９号公報
【特許文献２】特開２００４−３３９６７１号公報
【発明の概要】
【発明が解決しようとする課題】
【０００４】
特許文献１に記載の従来技術は、衣服の全領域のうち、プリーツを形成する領域では熱可塑性繊維の比率を高くし、プリーツを形成しない領域では熱可塑性繊維の比率を低くしている。これにより、特許文献１では、プリーツを形成する領域とプリーツを形成しない領域とのつなぎ目を目立たなくすることができる。
【０００５】
特許文献２に記載の従来技術は、経糸または緯糸のいずれか一方をプリーツ形成に適した糸とし、他方をプリーツの形成しにくい糸とした織物を製造する。そして、その織物を所定の折り目に沿って折り重ねてプリーツ加工し、その後に選択する。これにより、プリーツの形成された部分とプリーツの形成されていない部分との境界を際立たせる。
【０００６】
いずれの従来技術においても、プリーツを形成しやすい糸とプリーツを形成しにくい糸とを混ぜて用いているが、いずれにしても織布の所定箇所に熱的加工や機械的加工を施すことで、折り目を後から強制的に形成する。従って、何度も着用したり、雨に濡れたり、洗濯したりすると、プリーツが薄くなったり、消えてしまうことがある。従来の織布は、後からプリーツなどの装飾を形成し易いように製造されているだけであり、装飾それ自体を形成するための構造を内蔵していないためである。
【０００７】
本発明は、上記の課題に鑑みてなされたもので、その目的は、プリーツなどの装飾を形成することができるようにした織布および織布の製造方法を提供することにある。
【課題を解決するための手段】
【０００８】
本発明の一つの観点に従う織布は、複数の経糸と、複数の経糸と交錯する複数の緯糸とを有し、複数の経糸のうち一部の複数の経糸は、特定処理が適用された場合に他の経糸よりも大きく長さ方向に収縮する収縮型経糸であり、収縮型経糸は、その長さ方向の少なくとも一カ所において、隣接する第１所定数の緯糸を飛び越す第１飛び越し部を有し、複数の第１飛び越し部が所定の第１パターンに配置されている。
【０００９】
好適な実施形態では、複数の緯糸のうち一部の複数の緯糸は、特定処理が適用された場合に他の緯糸よりも大きく長さ方向に収縮する収縮型緯糸であり、収縮型緯糸は、その長さ方向の少なくとも一カ所において、隣接する第２所定数の経糸を飛び越す第２飛び越し部を有し、複数の第２飛び越し部が所定の第２パターンに配置されている。
【００１０】
好適な実施形態では、他の経糸と他の緯糸とを交錯させて得られる地の織組織を有し、第１所定数は、地の織組織において他の経糸が他の緯糸を連続して飛び越す本数よりも大きい値に設定されている。
【００１１】
好適な実施形態では、第２所定数は、地の織組織において他の緯糸が他の経糸を連続して飛び越す本数よりも大きい値に設定されている。
【００１２】
好適な実施形態では、第１飛び越し部は、織布の表側を通る表側第１飛び越し部、または、織布の裏側を通る裏側第１飛び越し部のいずれかであり、第２飛び越し部は、織布の表側を通る表側第２飛び越し部、または、織布の裏側を通る裏側第２飛び越し部のいずれかであり、表側第１飛び越し部は、所定の第１パターンに含まれる所定の表側第１パターンに配置され、裏側第１飛び越し部は、所定の第１パターンに含まれる所定の裏側第１パターンに配置され、表側第２飛び越し部は、所定の第２パターンに含まれる所定の表側第２パターンに配置され、裏側第２飛び越し部は、所定の第２パターンに含まれる所定の裏側第２パターンに配置される。
【００１３】
好適な実施形態では、所定の表側第１パターンおよび所定の裏側第１パターンは、表側第１飛び越し部と裏側第１飛び越し部とが近接するように設定されており、所定の表側第２パターンおよび所定の裏側第２パターンは、表側第２飛び越し部と裏側第２飛び越し部とが近接するように設定されている。
【００１４】
好適な実施形態では、複数の収縮型経糸は、複数の他の経糸の間に所定の第３パターンで配置されており、複数の収縮型緯糸は、複数の他の緯糸の間に所定の第４パターンで配置されている。
【００１５】
好適な実施形態では、収縮型経糸は、特定処理が適用された場合に、他の経糸よりも大きく長さ方向に縮むことで、恒常的な第１収縮部を形成し、収縮型緯糸は、特定処理が適用された場合に、他の緯糸よりも大きく長さ方向に縮むことで、恒常的な第２収縮部を形成する。
【００１６】
好適な実施形態では、複数の第１収縮部を連続して配置することで、緯糸方向に沿った第１折れ線部が形成され、複数の第２収縮部を連続して配置することで、経糸方向に沿った第２折れ線部が形成され、複数の第１収縮部と複数の第２収縮部を所定方向に配置することで、緯糸方向と経糸方向の間の斜め方向に沿った第３折れ線部が形成される。
【００１７】
好適な実施形態では、第１収縮部および第２収縮部は、外力に応じて伸縮可能となっている。
【００１８】
本発明の他の観点に従う織布の製造方法は、複数の経糸の間には、特定処理が適用された場合に他の経糸よりも大きく収縮する収縮型経糸を、隣接する第１所定数の緯糸を飛び越す第１飛び越し部が少なくとも一つ以上形成されるように所定の第１パターンに配置し、複数の緯糸の間には、特定処理が適用された場合に他の緯糸よりも大きく収縮する収縮型緯糸を、隣接する第２所定数の経糸を飛び越す第２飛び越し部が少なくとも一つ以上形成されるように所定の第２パターンで配置する。
【００１９】
本発明のさらに別の観点に従う織布は、複数の経糸と、複数の経糸と交錯する複数の緯糸とから織られる第１構造と、複数の収縮型経糸と複数の収縮型緯糸とから形成される第２構造であって、第１構造に織り込まれることで重ねられる第２構造と、収縮型経糸には、隣接する第１所定数の緯糸を飛び越す第１飛び越し部が第１パターンに配置されており、収縮型緯糸には、隣接する第２所定数の経糸を飛び越す第２飛び越し部が第２パターンに配置されており、収縮型経糸は、特定処理が適用された場合に経糸よりも大きく長さ方向に収縮することで、第１構造の復元力に抗して第１収縮部を形成し、収縮型緯糸は、特定処理が適用された場合に緯糸よりも大きく長さ方向に収縮することで、第１構造の復元力に抗して第２収縮部を形成する。
【００２０】
好適な実施形態では、収縮型経糸は、複数の経糸の間に所定の第３パターンで配置されており、収縮型緯糸は、複数の緯糸の間に所定の第４パターンで配置されている。
【００２１】
好適な実施形態では、第１飛び越し部および第２飛び越し部は、第１構造の表側または裏側の少なくともいずれか一方または両方に位置するように形成されている。
【発明の効果】
【００２２】
本発明によれば、織布に特定処理を加えると、収縮型経糸が大きく収縮し、第１飛び越し部のある側は縮んで谷となり、第１飛び越し部の反対側は飛び出して山となる。これにより、織布に装飾が施される。さらに第２飛び越し部を少なくとも一カ所以上有する収縮型緯糸を配置すれば、織布にさらに装飾を施すことができる。織布の装飾は、織布自体に作り込まれているため、着用や洗濯などに強い装飾を形成できる。
【図面の簡単な説明】
【００２３】
【図１】プリーツや線状の模様などの装飾が施された衣服の正面図である。
【図２】織布の組織図の一例である。
【図３】通常の経糸および緯糸と、収縮型の経糸および緯糸との概略構造などを示す説明図。
【図４】収縮型の糸が収縮して縮むことで、織布に物理的装飾としての山と谷が形成される様子を示す断面図である。
【図５】織布の表裏に山と谷が形成される様子を示す断面図である。
【図６】織布に形成する装飾の形成パターンＡ〜Ｃと、経糸または緯糸のいずれに飛び越し部を設けるかを示す情報と、飛び越し部により得られる装飾の形状とを対応付けて示す説明図。
【図７】装飾の形状と、その形状を実現する収縮型の糸の配置方法とを対応付けて示す説明図。
【図８】斜め方向に装飾を形成する領域Ａの組織図。
【図９】縦方向に装飾を形成する領域Ｂの組織図。
【図１０】横方向に装飾を形成する領域Ｃの組織図。
【図１１】織機の概略構成を示す説明図。
【図１２】織布の製造方法を示す流れ図。
【図１３】第２実施例に係り、装飾の形状と、その形状を実現する形成パターンの関係を示す説明図。
【図１４】第３実施例に係り、装飾の形成パターンをより細かく用意する例を示す説明図。
【発明を実施するための形態】
【００２４】
以下、添付図面を参照して本発明の実施形態について説明する。ただし、本実施形態は本発明を実現するための一例に過ぎず、本発明の技術的範囲を限定するものではないことに注意すべきである。
【００２５】
本実施形態では、以下に詳述するように、特定処理が適用された場合に他の経糸よりも大きく長さ方向に収縮する収縮型経糸と、特定処理が適用された場合に他の緯糸よりも大きく長さ方向に収縮する修飾型緯糸とを用いる。収縮型経糸および収縮型緯糸は、その長さ方向の少なくとも一カ所において、別方向の糸を所定数だけ飛び越す。飛び越し部は、織布の表裏いずれに設けられてもよい。表裏にそれぞれ複数の飛び越し部を設けることができる。加熱などの特定処理を適用すると、収縮型経糸および収縮型緯糸が収縮し、飛び越し部が縮まって収縮部が形成される。収縮部を連続されることで直線や曲線などの線状の装飾を形成することができる。収縮部は、その形状を恒常的に留める。恒常的な収縮部とは、通常の着用や洗濯によっては収縮部が消えないことであって、それにより、ユーザは常に収縮部を認識できる。収縮部は、地の織組織の持つ復元力に抗して、その形状を恒常的に留めるが、ある程度の外力が加えられた場合は伸縮するようになっている。
【実施例１】
【００２６】
図１〜図１２を用いて第１実施例を説明する。図１は、本実施形態に係る織布から製造される衣服１の正面図である。衣服１は、本実施形態に係る織布１０（図２等参照）の一つの応用例であり、例えば、ワンピース、スカート、ジャケット、パンツ、シャツ、エプロン、手袋、靴下などである。本実施形態に係る織布１０は、例えばバッグ、風呂敷、テーブルクロス、ハンカチ、各種カバー、ネクタイ、リボン、財布、カード入れ、座布団、傘など衣服１以外にも適用できる。
【００２７】
衣服１は、例えば、前身頃２と、後身頃３と、袖４を結合することで製造される。前身頃２、後身頃３、袖４をそれぞれ別々に形成し、後から縫い合わせてもよい。または、無縫製製法として知られているように、前身頃２、後身頃３、袖４を接続した状態で同時に織り上げ、最後に接続部分のうち人体を通す部分を切断してもよい。
【００２８】
衣服１には、複数の装飾部５Ａ〜５Ｆが施されている。これら装飾部５Ａ〜５Ｆは、刺繍やペイントなどのように後から衣服１に設けるものではなく、衣服１の材料である織布１０に最初から設けられている物理的な装飾である。本実施形態では、織布１０に最初から仕込まれる物理的装飾として、線状の模様やプリーツを例に挙げる。各装飾部５Ａ〜５Ｆを区別しない場合は、装飾部５と呼ぶ。装飾部５は、線状の模様、またはプリーツなどである。ここでの線状の模様とは、地模様のような平面的な模様ではなく、織組織の一部が立体的に凹または凸に変形することにより得られる立体的な線状模様である。なお、衣服１に示す装飾部５の形状や配置は、単なる例示であり、本発明の範囲は図１に示す構成に限定されない。
【００２９】
衣服１の肩部には、横方向に延びる装飾部５Ａが形成されている。衣服１の胸部から腰部にかけては、波形状の装飾部５Ｂが形成されている。衣服１の腰から下の部分には、格子状の装飾部５Ｃが形成されている。また、衣服１の裾には円弧状の装飾部５Ｄが形成されている。衣服１の両袖には、円状の装飾部５Ｅと、直線状の装飾部５Ｆとが形成されている。
【００３０】
図２は、衣服１の材料となる織布１０の織組織の例である。図２では、織布１０の縦方向のみにストレッチ組織を内蔵する例を示す。織布１０の横方向にもストレッチ組織を内蔵させる例は図８および図９で後述する。
【００３１】
先に図３を参照して、織布１０で使用する糸について説明する。「第１構造」の例としての地の織組織は、通常の経糸１１と通常の緯糸１２を所定規則で交錯させることにより形成される。地の織組織としては、例えば、平織り、綾織りなど種々のものがある。通常の経糸１１および通常の緯糸１２は、例えば、ポリエステルなどから製造される。通常の経糸１１は「他の経糸」または「経糸」の例であり、通常の緯糸１２は「他の緯糸」または「緯糸」の例である。なお、通常の糸の材質はポリエステルに限定されない。他の材質の糸でもよい。
【００３２】
地の織組織には「第２構造」としてのストレッチ組織が重ねられる。ストレッチ組織とは、特定処理で収縮する糸から形成される織組織である。従って、ストレッチ組織は、収縮型経糸２１または収縮型緯糸２２のいずれか一方または両方から形成される。ストレッチ組織の伸縮の向きと形成方法は図６で後述する。
【００３３】
収縮型の経糸２１は、例えば、芯２１１と、芯２１１の外周側に巻回される被覆用糸２１２とから構成される。同様にして、収縮型の緯糸２２は、例えば、芯２２１と、芯２２１の外周側に巻回される被覆用糸２２２とから構成される。芯２１１，２２１には、例えば、ポリウレタンのような、所定温度で加熱されると長さ方向に大きく収縮する素材を使用する。被覆用糸２１２，２２２には、通常の糸と同様の素材、例えばポリエステルなどが使用される。被覆用糸２１２，２２２の素材と、地の織組織で使用する糸１１，１２の素材とを一致させることで、異なる素材を用いた場合の違和感を無くして、自然な地模様を得ることができる。
【００３４】
但し、本実施形態は、通常の糸１１，１２と収縮型の糸２１，２２の素材を一致させる場合に限らず、両者の素材が異なってもよい。さらに、通常の経糸１１と通常の緯糸１２の素材を変えてもよいし、収縮型経糸２１の芯２１１と収縮型緯糸２２の芯２２１の素材を変えてもよいし、収縮型経糸２１の被覆用糸２１２と収縮型緯糸２２の被覆用糸２２２の素材を変えてもよい。さらに、各糸１１，１２，２１，２２で、それぞれ糸の太さや色も変えることができる。
【００３５】
また、収縮型の糸２１，２２は、上述のように異なる複数の素材から構成してもよいし、単一の素材から構成してもよい。収縮型の糸２１，２２は、例えば加熱処理などの「特定処理」が適用されると、地の織組織を構成する糸よりも大きく収縮する性質を有していればよい。逆に言えば、収縮型の糸２１，２２は、特定処理が適用される前の状態では、収縮しない。この性質により、通常の糸１１，１２と収縮型の糸２１，２２の両方を用いて織布１０を安定して正確に織ることができる。なお、糸の材質や太さ、地の織組織の構成などは適宜決定することができる。
【００３６】
図２に戻る。図２に示す織布１０の地の織組織は、通常の経糸１１と通常の緯糸１２とで平織りした組織になっている。平織りを構成する複数の経糸の一部は、収縮型経糸２１となっている。図２に示す例では、６本目ごとに通常の経糸１１に代えて収縮型経糸２１を用いる。これにより、収縮型経糸２１から形成されるストレッチ組織は、地の組織に織り込まれて重ねられている。
【００３７】
収縮型経糸２１は、衣服１のデザインから定まる第１パターンに従って、所定の位置で所定本数の緯糸１２を飛び越している。交差する他の糸を飛び越えることを、糸を滑走させるとも言う。図２において、収縮型経糸２１が緯糸１２を飛び越している部分は、「第１飛び越し部」としての飛び越し部２１Ｊである。
【００３８】
収縮型経糸２１が緯糸１２を飛び越す本数（第１所定数）は、地の織組織において経糸１１が緯糸１２を連続して飛び越す本数よりも大きい値に設定される。装飾の大きさや強さなどに応じて、飛び越す本数は適宜設定することができる。ここで、地の織組織において経糸１１が緯糸１２を連続して飛び越す本数を第１基準数と呼ぶならば、第１所定数は第１基準数の数倍の値として設定することができる。
【００３９】
飛び越し部２１Ｊには、織布１０の表側を通る表側飛び越し部２１Ｊ（１）と、織布１０の裏側を通る裏側飛び越し部２１Ｊ（２）とがある。一本の収縮型経糸２１は、少なくとも一つの飛び越し部２１Ｊを有する。通常の場合、一本の収縮型経糸２１は、表側飛び越し部２１Ｊ（１）と、裏側飛び越し部２１Ｊ（２）とを少なくとも一つずつ（実際にはそれぞれ複数ずつ）有する。
【００４０】
加熱すると、矢示Ｆ１に示すように、収縮型経糸２１が長さ方向に大きく縮む。表側飛び越し部２１Ｊ（１）が縮むと、表側飛び越し部２１Ｊ（１）の裏側は突出する。近接する複数の表側飛び越し部２１Ｊ（１）が縮むことで、横方向に走る溝のような折れ線が形成される。
【００４１】
同様に、加熱により裏側飛び越し部２１Ｊ（２）が縮むと、裏側飛び越し部２１Ｊ（２）の表側は突出する。近接する複数の裏側飛び越し部２１Ｊ（２）が縮むことで、横方向に走る稜線のような折れ線が形成される。そして、横方向に走る稜線のような折れ線と溝のような折れ線とが近接して織布１０に形成されることで、織布１０が立体的に変形し、立体感が得られる。
【００４２】
より具体的に説明するために、織組織の糸を特定するための番号を付す。行にはアルファベットを使用し、列にはアラビア数字を使用する。列ａと列ｇに、収縮型経糸２１が使用されている。ａ２〜ａ６とｇ２〜ｇ６は、表側飛び越し部２１Ｊ（１）である。近接する複数の表側飛び越し部２１Ｊ（１）が収縮すると、例えば、４番目の列の緯糸１２を谷の底とする折れ線（ａ４、ｂ４、ｃ４、ｄ４、ｅ４、ｆ４、ｇ４、ｈ４を繋ぐ線）が形成される。
【００４３】
ａ１３〜ａ１７とｇ１２〜ｇ１７は、裏側飛び越し部２１Ｊ（２）である。近接する複数の裏側飛び越し部２１Ｊ（２）が収縮すると、例えば、１５番目の列の緯糸１２を頂上とする折れ線（ａ１５、ｂ１５、ｃ１５、ｄ１５、ｅ１５、ｆ１５、ｇ１５、ｈ１５を繋ぐ線）が形成される。
【００４４】
図４は、収縮型の糸を収縮させた場合の変化を模式的に示す。図４（ａ）は、収縮型経糸２１Ｊの飛び越し部２１Ｊが形成された部分を拡大して示す断面図であり、加熱処理を行う前の状態を示す。便宜上、図４では、経糸の方向を図面の横方向にしている。図４では、表側飛び越し部と裏側飛び越し部とを区別していない。
【００４５】
図４（ｂ）は、加熱処理の後の状態を示す。飛び越し部２１Ｊが収縮すると、飛び越し部２１Ｊの中央付近の緯糸１２は図中の下側に突出し、収縮部２３が形成される。
【００４６】
図５は、表側飛び越し部２１Ｊ（１）と裏側飛び越し部２１Ｊ（２）がそれぞれ収縮した様子を示す。谷となる飛び越し部２１Ｊ（１）と山となる飛び越し部２１Ｊ（２）とが比較的近接して配置されていることにより、図５に示すように、飛び越し部２１Ｊ（１）、２１Ｊ（２）が配置された領域は、大きく立体的に変化する。これにより、単なる模様を越えた立体感を得ることができる。
【００４７】
図６を参照して、方向の異なる装飾部５を織布１０に形成する方法を説明する。図６の上側には、装飾部５の形成パターンＡ，Ｂ，Ｃを示す。形成パターンＡは斜め方向の装飾部５を形成する場合、形成パターンＢは縦方向（Ｙ方向）の装飾部５を形成する場合、形成パターンＣは横方向（Ｘ方向）の装飾部５を形成する場合を示す。
【００４８】
図６の下側には、方向別の形成パターンＡ〜Ｃごとに、飛び越し部の配置と、飛び越し部が収縮することで得られる装飾部５の形状とを対応付けた表が示されている。斜め方向の形成パターンＡは、その角度によって飛び越し部の形成位置が異なるが、回転対称の関係にあるため、一つの形成パターンＡとしてまとめて示している。
【００４９】
斜め方向の装飾部５を形成する場合は、形成パターンＡに示すように、縦方向（経糸の方向）および横方向（緯糸の方向）にそれぞれ複数の飛び越し部を配置する。縦方向の飛び越し部の数と横方向の飛び越し部の数とを調整することで、装飾部５の角度（例えば経糸１１または緯糸１２に対する角度）を変えることができる。
【００５０】
縦方向の装飾部５を形成する場合は、形成パターンＢに示すように、緯糸に沿った飛び越し部２２Ｊだけを複数配置する。横方向に滑走する飛び越し部２２Ｊを縦方向に並べて配置することで、縦方向に延びる装飾部５を得ることができる。
【００５１】
横方向の装飾部５を形成する場合は、形成パターンＣに示すように、経糸方向に沿った飛び越し部２１Ｊだけを複数配置する。縦方向に滑走する飛び越し部２１Ｊを横方向に並べて配置することで、横公報に延びる装飾部５を得ることができる。図６では、４５度ずつ８つの領域にくぎって形成パターンを対応付ける場合を述べたが、各領域の角度は必ずしも等しく必要はない。また、後述する他の実施例のように、斜め方向の装飾の形成に対応するための形成パターンＡのみで種々の装飾を形成することできるし、あるいは、形成パターンをより細かく用意して種々の装飾を形成することもできる。
【００５２】
図７は、異なる形成パターンの装飾部５を複数組み合わせることで、多種の形状の装飾を形成する方法を示す。図７（ａ）に示すように、矩形状の装飾を生成する場合は、横方向に延びる上辺および下辺に、横方向の形成パターンＣで装飾部５を複数形成する。これにより、上辺および下辺を形作る装飾部を得ることができる。さらに、縦方向に延びる右辺および左辺には、縦方向の形成パターンＢで装飾部５を複数形成する。これにより、右辺および左辺を形作る装飾部を得ることができる。
【００５３】
図７（ｂ）に示すように、三角形状の装飾を生成する場合は、横方向に延びる底辺には横方向の形成パターンＣで装飾部５を複数形成する。頂点に向けて傾斜する右辺および左辺は、斜め方向の形成パターンＡで装飾部５を複数形成する。右辺と左辺とで角度が異なるため、飛び越し部の形成位置は異なるがここでは説明を割愛する。
【００５４】
図７（ｃ）に示すように、円状の装飾を生成する場合は、形成パターンＡ〜Ｃを適宜配置することで円の形状を模倣する。例えば、上下には横方向の形成パターンＣの装飾部を、左右には縦方向の形成パターンＢを、斜めには斜め方向の形成パターンＡの装飾部を配置することで、略円形状の装飾部を得ることができる。
【００５５】
図８は、斜め方向の形成パターンＡの織組織を示す。図８（ａ）は、山となる側の織組織１０Ａ１を示し、図８（ｂ）は谷となる側の織組織１０Ａ２を示す。なお、図８（ａ）と図８（ｂ）とはおおよそ対応しているが、正確に対応しているわけではない。図９および図１０についても同様である。
【００５６】
ここで、山とは周辺の織組織から突出する形状を示す。図８（ａ）の場合、観察者の方に向かって織組織１０Ａ１が突出する凸形状を意味する。谷とは、周辺の織組織から凹んだ形状を示す。図８（ｂ）の場合、紙面の向こう側（観察者の居る方向と反対側）に向けて落ち込む凹形状を意味する。
【００５７】
形成パターンＡは、斜め方向の装飾部を形成するものであるため、織組織１０Ａ２には、縦方向の飛び越し部２１Ｊと横方向の飛び越し部２２Ｊとが装飾部の角度（向き）に応じて配置される。縦方向の飛び越し部２１Ｊと横方向の飛び越し部２２Ｊとの組合せにより、斜め方向の装飾部を得る。
【００５８】
図８（ａ）に示すように、山側の織組織１０Ａ１でも所々で収縮型の糸２１，２２が部分的に露出しているが、それらは飛び越し部２１Ｊ，２２Ｊではない。飛び越し部２１Ｊ，２２Ｊは、加熱処理時に収縮すべく、所定本数の別方向の糸を飛び越して生成されたものである。
【００５９】
部分的に露出する収縮型の糸２１，２２（ａ１、ａ４、ｇ１、ｇ４、ｈ１）は、所定本数の別方向の糸を飛び越しておらず、通常の糸１１，１２により押さえ込まれている。例えば、列ａを通る収縮型経糸２１に着目すると、この糸２１は、通常の緯糸１２と交錯しているため（ａ２、ａ３、ａ５、ａ６）、加熱された場合の変形が抑えられている。従って、列ａを通る収縮型経糸２１は、図８（ａ）に示す限りでは、飛び越し部２１Ｊを有していない。
【００６０】
図９は、縦方向の形成パターンＢの織組織を示す。図９（ａ）は、山となる側の織組織１０Ｂ１を示し、図９（ｂ）は谷となる側の織組織１０Ｂ２を示す。図９（ａ）は、山の側の織組織１０Ｂ１を示すため、図８（ａ）で述べたように、飛び越し部２２Ｊは備えていない。飛び越し部は、谷となる組織の側に形成される。部分的に露出した収縮型の糸２１，２２は、通常の糸１１，１２と交錯することで、加熱された場合の変形が抑制されている。例えば、列ａでは、ａ１およびａ２と、ａ４およびａ５とで収縮型経糸２１が緯糸２本分連続して露出しているが、３番目の行を通る緯糸１２および６番目の行を通る緯糸１２と交錯しているため、加熱時の変形が抑制される。
【００６１】
図９（ｂ）に示すように、谷となる側の織組織１０Ｂ２には、横方向の飛び越し部２２Ｊが縦方向に複数配置されている。すなわち、図９（ｂ）には、ａ１、ｂ１、ｃ１を含む飛び越し部２２Ｊと、ｅ１、ｆ１、ｇ１、ｈ１を含む飛び越し部２２Ｊと、ｂ４、ｃ４、ｄ４、ｅ４、ｆ４からなる飛び越し部２２Ｊとが示されている。各飛び越し部２２Ｊは、それぞれ５本ずつの経糸を飛び越して形成されている。第１行目に示す複数の飛び越し部２２Ｊは、図示の都合上、部分的に示されている。
【００６２】
図１０は、横方向の形成パターンＣの織組織を示す。図１０（ａ）は山となる側の織組織１０Ｃ１を示し、図１０（ｂ）は谷となる側の織組織１０Ｃ２を示す。図１０（ｂ）に示すように、列ｆには、緯糸１２および収縮型の緯糸２２を少なくとも６本飛び越す飛び越し部２１Ｊが形成されている。
【００６３】
図８〜図１０で述べたように、所定のパターンで飛び越し部を配置した織組織を構成することで、斜め方向、縦方向、横方向の装飾部を得ることができる。そして、それら方向の異なる装飾部を複数組み合わせることで、矩形状、三角形状、円形状等の種々の形状を表現することができる。
【００６４】
さらに、図５で述べたように、表側飛び越し部と裏側飛び越し部とを近接して配置することで、織布１０を大きく変形させることができる。これにより、プリーツのような装飾も実現することができる。
【００６５】
図１１および図１２を参照して、織布１０の製造方法の概略を説明する。織布１０を生成する織布生成システムは、例えば、デザインデータ生成装置１１０と、デザインデータ生成装置１１０に通信ネットワークＣＮを介して接続される自動織機１２０と、加熱装置１３０を含んで構成することができる。
【００６６】
デザインデータ生成装置１１０は、衣服１のデザインに基づいて織布１０の構成（織組織）を決定し、デザインデータとして出力するコンピュータである。デザインデータ生成装置１１０は、通信ネットワークＣＮを介さずに自動織機１２０に接続されてもよい。例えば、自動織機１２０にデザインデータを生成する機能を設けてもよい。
【００６７】
自動織機１２０は、例えば、経糸供給部１２１、緯糸供給部１２２、収縮型経糸供給部１２３、収縮型緯糸供給部１２４、および織機制御装置１２５を含んで構成される。経糸供給部１２１は、経糸１１を供給する。緯糸供給部１２２は、緯糸１２を供給する。収縮型経糸供給部１２３は、収縮型経糸２１を供給する。収縮型緯糸供給部１２４は、収縮型緯糸２２を供給する。
【００６８】
織機制御装置１２５は、各供給部１２１〜１２４を制御する。織機制御装置１２５は、通信ネットワークＣＮを介して受信したデータに基づいて、各供給部１２１〜１２４を制御する。なお、デザインデータ生成装置１１０で生成したデータは、通信ネットワークＣＮを介さずに織機制御装置１２５に入力することもできる。例えば、フラッシュメモリデバイスのような記憶媒体にデータを格納し、その記憶媒体を織機制御装置１２５に接続することで、データを織機制御装置１２５に入力することもできる。
【００６９】
加熱装置１３０は、「特定処理」の例としての加熱処理を織布１０に加えるための装置である。加熱装置１３０は、自動織機１２０に近接して設置してもよいし、自動織機１２０から離れた場所に設置してもよい。装飾構造を物理的に内蔵した織布を加熱装置１３０に通して加熱することで、装飾部５が出現する。装飾部５が出現する前の織布（加熱処理前の織布）をそのままで流通に置くことができる場合、加熱装置１３０は織布生成システムに含まれないと考えることができる。
【００７０】
なお、特定処理は加熱処理に限定しない。例えば、冷却処理、加圧処理、減圧処理、特定波長の光や電波を照射する処理、超音波を当てる処理、振動を加える処理、特定成分の気体や液体にさらす処理などのように、収縮型の糸２１，２２を通常の糸よりも収縮させることができる処理であればよい。また、特定処理として加熱処理を用いる場合、加熱の方法も特に問わない。例えば、高温蒸気、赤外線、温風などで加熱してもよい。
【００７１】
図１２の流れ図を参照して、織布生成システムの概略動作を説明する。デザイナーは、衣服１のデザインを決定する（Ｓ１）。このとき、プリーツや線状模様などの装飾も決定することができる。
【００７２】
装飾が決定された場合は、図６で述べたように、決定された装飾を実現するための形成パターンＡ〜Ｃの配置を算出し、形成パターンの配置と地模様などの他の考慮事項とを考慮して、織組織を決定する（Ｓ２）。織組織の構成は、デザインデータ生成装置１１０を用いて自動的に決定することができる。決定した織組織の構成を示すデータは、デザインデータ生成装置１１０から通信ネットワークＣＮを介して、織機１２０の織機制御装置１２５へ送られる。
【００７３】
織機制御装置１２５は、受信したデータに基づいて各供給部１２１〜１２４を制御することで、織布１０を生成する（Ｓ３）。織布１０は、通常の経糸１１および通常の緯糸１２と、所定の第１パターンで第１飛び越し部２１Ｊが形成され、通常の経糸１１の間に所定の第３パターンで配置される複数の収縮型経糸２１と、所定の第２パターンで第２飛び越し部２２Ｊが形成され、通常の緯糸１２の間に所定の第４パターンで配置される複数の収縮型緯糸２２とを織ることで製造される。
【００７４】
所定の第１パターンは、縦方向の飛び越し部２１Ｊが飛び越す緯糸の数、飛び越し部２１Ｊの出現位置などを規定する。所定の第２パターンは、横方向の飛び越し部２２Ｊが飛び越す経糸の数、飛び越し部２２Ｊの出現位置などを規定する。所定の第３パターンは、収縮型経糸２１を通す位置を規定する。所定の第４パターンは、収縮型緯糸２２を通す位置を規定する。これらのパターンは、デザインデータに基づいて自動的に生成することができる。
【００７５】
織布１０は加熱装置１３０に通されて加熱される（Ｓ４）。これにより、各飛び越し部２１Ｊ，２２Ｊが収縮してプリーツなどの装飾部５が生成される（Ｓ５）。なお、ステップＳ５は、織布が織られた状態を示しており、正確には製造工程ではない。そこで、ステップＳ５を二点鎖線で示す。加熱処理により装飾部５が生成されるだけでなく、プリーツなどの装飾部５同士が関連することで、織布１０に立体感が生まれる。
【００７６】
このように構成される本実施例では、加熱されると出現する装飾部を織布１０内に設ける。このため、収縮性の高い糸を用い、後からアイロン等で機械的、熱的にプリーツ加工する従来技術に比べて、着用や洗濯などに強い安定した装飾を得ることができる。
【００７７】
本実施例では、図５に示したように、山となる織組織と谷となる織組織とを近接して配置することで、より大きな変形を織布１０に生じさせることができる。山と谷の構成を調整することで、所望の立体形状の装飾効果を得ることができる。
【実施例２】
【００７８】
図１３を参照して第２実施例を説明する。本実施例を含む以下の各実施例は第１実施例の変形例に該当する。そこで、第１実施例との相違を中心に説明する。本実施例では、図６および図８で述べた斜め方向の装飾部を形成する形成パターンＡのみを用いて、種々の形状の装飾部を形成する。
【００７９】
図１３（ａ）は、矩形状の装飾を得るために、形成パターンＡの装飾部を生成するための織組織を矩形状に並べて配置する。形成パターンＡでは、図８に示すように縦方向および横方向のそれぞれに収縮型の糸２１，２２が配置される。このため基本的には、収縮型経糸２１が収縮する力と収縮型緯糸２２が収縮する力との合成力に従って斜め方向に装飾部が形成される。しかし、図１３に示すように地の織組織の中に形成パターンＡに対応する織組織を連続的に配置すると、その配置方向に沿った装飾部が形成される。ある形成パターンＡに対応する織組織は、隣接する他の織組織（形成パターンＡに対応する織組織）の方向に沿う装飾部が形成されるように収縮する。形成パターンＡに対応する織組織を、ここでは便宜上織組織（Ａ）と呼ぶことにする。
【００８０】
織組織（Ａ）が縦方向に並んでいる場合、それら各織組織（Ａ）は縦方向および横方向の両方に収縮する。この場合、縦方向の収縮型糸２１は連続しており、いわゆる逃げ場があるため、その収縮量は少ない。これに対し、横方向の収縮型緯糸２２は縦方向に隣接する他の織組織（Ａ）の収縮型緯糸２２とは直接関係しないため、ほぼ予定の通りに大きく収縮する。従って、斜め方向の装飾部を形成するための織組織（Ａ）を縦方向に並べるだけでも、織組織（Ａ）を横方向に縮めて、縦方向の装飾を得ることができる。
【００８１】
織組織（Ａ）を横方向に並べて配置する場合も前記と同様である。横に並んだ各織組織（Ａ）において、収縮型緯糸２２は逃げ場があるため、その収縮量は少ない。これに対し、収縮型経糸２１は、それぞれほぼ予定通りに大きく収縮する。従って、織組織（Ａ）を横方向に並べるだけでも、織組織（Ａ）を縦方向に縮めて、横方向の装飾を得ることができる。
【００８２】
このように、斜め方向の装飾部に対応する織組織（Ａ）を矩形状に並べて配置するだけでも、矩形状の装飾を生成できる。ただし、縦方向の辺では若干横方向にも縮み、横方向の辺では若干縦方向にも縮むので、装飾としてはシャープさに欠ける可能性がある。しかし、シャープさに欠ける矩形状の装飾は、逆に観れば、それ自体が新たな意匠的効果を発揮しているとも言える。
【００８３】
図１３（ｂ）は、織組織（Ａ）を三角形状に並べて配置する。これにより、各織組織（Ａ）は、隣接する他の織組織（Ａ）の方向に沿う装飾部が生成されるように収縮する。図１３（ｃ）は、織組織（Ａ）を円形状に並べて配置する。これにより、各織組織（Ａ）は、隣接する他の織組織（Ａ）の方向に沿う装飾部が生成されるように収縮する。
【００８４】
このように構成される本実施例も第１実施例と同様の作用効果を奏する。さらに本実施例では、斜め方向の装飾部を形成するための形成パターンＡだけを用いて、任意の形状の装飾を得ることができる。
【実施例３】
【００８５】
図１４を参照して第３実施例を説明する。第１実施例では、３種類の形成パターンＡ〜Ｃを用いて、任意形状の装飾を得る場合を説明した。第２実施例では、形成パターンＡのみを用いて、任意形状の装飾を得る場合を説明した。第３実施例（本実施例）では、より多くの形成パターンを用いることで、任意形状の装飾を得るようになっている。
【００８６】
本実施例では、図１４に示すように、縦方向（Ｙ方向）の装飾を形成する場合は、形成パターンＢに対応する織組織を縦方向に並べて配置する。形成パターンＢに対応する織組織をここでは織組織（Ｂ）と呼ぶ。織組織（Ｂ）は、図９で述べたように、収縮型緯糸２２が所定本数の経糸１１，２１を滑走する第２飛び越し部２２Ｊのみを有する。織組織（Ｂ）が収縮型経糸２１の飛び越し部２１Ｊのみを有し、収縮型緯糸２２の飛び越し部２２Ｊを有していないことを（経０，緯１００）と表現する。これはスクラッチ組織である織組織の飛び越し部の組成を示す。数値の単位は、例えば百分率である。複数の織組織（Ｂ）を縦方向に連続的に並べることで、縦方向に延びる装飾を得ることができる。
【００８７】
横方向（Ｘ方向）の装飾を形成する場合は、形成パターンＣに対応する織組織を横方向に並べて配置する。形成パターンＣに対応する織組織をここでは織組織（Ｃ）と呼ぶ。織組織（Ｃ）は、図１０で述べたように、収縮型経糸２１が所定本数の緯糸１２，２２を飛び越す第１飛び越し部２１Ｊを有する。織組織（Ｃ）が収縮型緯糸２２の飛び越し部２２Ｊのみを有し、収縮型経糸２１の飛び越し部２１Ｊを有していない状態を、（経１００，緯０）と表現する。複数の織組織（Ｃ）を横方向に連続的に並べることで、横方向に延びる装飾を得ることができる。
【００８８】
縦方向と横方向の間の中間の領域では、縦方向の飛び越し部２１Ｊと横方向の飛び越し部２２Ｊとが装飾の形成方向に応じて分散配置された織組織（Ａ）を使用する。ここで、説明のために、図１４の真上方向を基準の０度とし、右横方向を９０度、真下方向を１８０度、左横方向を２７０度とする。
【００８９】
０度よりも大きい角度（＞０）から９０度未満の角度（＜９０）までの範囲では、縦方向の飛び越し部２１Ｊと横方向の飛び越し部２２Ｊの両方を備える織組織（Ａ）を使用する。装飾を形成する方向の角度が４５度の場合、織組織（Ａ）の有する飛び越し部の組成は、（経５０，緯５０）となる。本実施例では、形成方向の角度に応じて、織組織（Ａ）の飛び越し部の組成は、（経０，緯１００）から（経１００，緯０）までの間で徐々に変化する。
【００９０】
織組織（Ａ）の飛び越し部の組成は、例えば１度単位、５度単位、１０度単位のように所定角度ごとに変化させてもよい。あるいは、地の織組織１１，１２の基本パターンごとに、織組織（Ａ）の飛び越し部の組成を変化させてもよい。例えば、織組織（Ａ）の飛び越し部の組成は、（経１，緯９９）、（経２，緯９８）、（経３，緯９７）、（経４，緯９６）．．．（経９７，緯３）、（経９８，緯２）、（経９９，緯１）のように変化させることができる。組成変化をもっと粗くし、例えば（経１０，緯９０）、（経２０，緯８０）、（経３０，緯７０）のように変化させてもよい。
【００９１】
９０度よりも大きい角度（＞９０）から１８０度未満の角度（＜１８０）までの範囲、１８０度よりも大きい角度（＞１８０）から２７０度未満の角度（＜２７０）までの範囲、２７０度よりも大きい角度（＞２７０）から０度未満の角度（＜０＝３６０）までの範囲も前記同様に、織組織（Ａ）の飛び越し部の組成を徐々に変化させる。
【００９２】
このように構成される本実施例も第１実施例と同様の作用効果を奏する。さらに本実施例では、スクラッチ機能を有する織組織の有する飛び越し部の組成を、装飾の形成方向に応じて段階的に、徐々に変化させるため、よりきめ細やかな装飾を生成できる。織布１０は、第１実施例でも述べた通り、特定処理が適用されると発現する装飾を、織布それ自体の構成として内蔵している。従って、本実施例のように飛び越し部の組成を装飾の形成方向に応じて細かく制御したとしても、織布を機械的に圧迫したり織布にアイロンを当てたり等して装飾を後から形成する場合に比べて、恒常的な装飾を速やかに生成することができる。
【００９３】
なお、本発明は、前述した実施例に限定されない。当業者であれば、本発明の範囲内で、種々の追加や変更等を行うことができる。例えば、収縮する糸の種類、収縮する糸を収縮させる方法、飛び越し部の形成方法などは、適宜決定することができる。また、本実施形態では、地の織組織の中に収縮型の糸を混在させる構成を説明したが、これに代えて、地の織組織に重ねて、収縮型の糸からなるストレッチ組織を設ける構成でもよい。さらに、特許請求の範囲に記載の種々の特徴は、明示された組合せ以外に、必要に応じて適宜組み合わせることができる。
【符号の説明】
【００９４】
１：衣服、５：装飾部、１０：織布、１０Ａ，１０Ｂ，１０Ｃ：織組織、１１：経糸、１２：緯糸、２１：収縮型経糸、２１Ｊ：飛び越し部、２２：収縮型緯糸、２２Ｊ：飛び越し部、２３：収縮部、１１０：デザインデータ生成装置、１２０：自動織機
【図１】
2015218426.tif 000003
【図２】
2015218426.tif 000004
【図３】
2015218426.tif 000005
【図４】
2015218426.tif 000006
【図５】
2015218426.tif 000007
【図６】
2015218426.tif 000008
【図７】
2015218426.tif 000009
【図８】
2015218426.tif 000010
【図９】
2015218426.tif 000011
【図１０】
2015218426.tif 000012
【図１１】
2015218426.tif 000013
【図１２】
2015218426.tif 000014
【図１３】
2015218426.tif 000015
【図１４】
2015218426.tif 000016